[ % X ] ＊/ 1 . 25 [ % S ] 가 0 . 5 를 하회 하 면 , Mn 황화물 을 무해 화 하 는 효과 가 없 어 진다 . [ % X ] ＊/ 1 . 25 [ % S ] 가 5 . 0 을 넘 으면 Ca , Mg , REM 산화물 계 개 재물 이 증가 하 고 , 펀칭 가공 성 과 신장 플랜지 특성 을 악화 시키 는 경우 가 있 다 . 상기 식 ( 1 ) 을 만족 시키 도록 함유 하 면 , Ca , Mg , REM 를 첨가 해도 , 강판 중 에 함유 되 는 O 와 S 의 첨가량 밸런스 가 적절 하 기 때문 에 , 조대 한 산화물 을 형성 하 고 이것 이 균열 의 기점 이 되 며 구멍 확대 성 이나 펀칭 단면 성상 을 악화 시키 는 일 은 없 다 . 상기 식 ( 1 ) 은 바람직 하 게 는 0 . 8 이상 4 . 5 이하 , 더욱 바람직 하 게 는 1 . 0 이상 4 . 0 이하 이 다 .